(57)【要約】【課題】記録再生光に対して記録層及び反射層の界面における反射率の変化を大きくし、記録特性の向上を図る光記録媒体を提供する。【解決手段】光の入射側から、基板上に、少なくとも記録層及び反射層を含む積層フィルムが成膜される。記録層としては、Ｇｅ、Ｓｂ及びＳｉからなるグループから選ばれた１種又は２種以上の元素よりなり、反射層としては、再生光を反射させるための、Ａｌ、Ｃｕ、Ａｇ、Ａｕからなるグループから選ばれた１種又は２種以上の元素よりなる。また、積層フィルムはさらに、記録層と基板または外部との間に光の行進方向を変えることができる高屈折率を有する材料を用いて誘電体層が形成される。【選択図】図１
2008165952.tif 000002
【特許請求の範囲】
【請求項１】
基板の表面に、少なくとも記録層と前記記録層に接続的に形成された反射層とからなる積層フィルムが形成され、
前記記録層が、Ｇｅ、Ｓｂ及びＳｉからなるグループから選ばれた１種又は２種以上の元素よりなり、
前記反射層が、再生光を反射させるための、Ａｌ、Ｃｕ、Ａｇ、Ａｕからなるグループから選ばれた１種又は２種以上の元素よりなることを特徴とする追記型光記録媒体。
【請求項２】
前記記録層の材料としては、８０原子％以上のＳｂを主成分として含有し、
前記反射層がＡｇを主成分として含有することを特徴とする請求項１に記載の追記型光記録媒体。
【請求項３】
前記記録層としては、８０原子％以上のＳｉを主成分として含有し、
前記反射層がＡｌを主成分として含有することを特徴とする請求項１に記載の追記型光記録媒体。
【請求項４】
前記基板の表面に前記記録層と前記反射層の順に積層されるように前記積層フィルムが形成され、
前記基板の表面と逆側の底面に記録レーザ光を入射し、
前記基板が、ガラス、ポリカルボネート及びポリメチルメタクリレートからなるグループから選ばれたものよりなり、
前記記録層としては、Ｇｅをメイン成分として８０原子％以上含有する材料により、１０ｎｍ〜１００ｎｍの厚さに形成され、
前記反射層としては、Ａｇをメイン成分として含有し、且つ前記反射層の反射率を高めるための第１のサブ成分を０.０１〜３.０原子％含有し、前記反射層の耐腐食性を高める第２のサブ成分を０.０１〜２.０原子％含有し、前記反射層の機械強度を高める第３のサブ成分を０.０１〜２.０原子％含有し、
前記第１のサブ成分は、Ｐｄ、Ｃｕ及びＰｔからなるグループから選ばれた１種又は２種以上の元素を含有し、
前記第２のサブ成分は、Ｓｃ、Ｂｅ、Ａｌ、Ｔｉ、Ｃｒ、Ｚｎ及びＮｉからなるグループから選ばれた１種又は２種以上の元素を含有し、
前記第３のサブ成分として、Ｂａ、Ｓｃ、Ｓｉ、Ｔｉ、Ｉｎ、Ｇｅ、Ｚｎ及びＢｉからなるグループから選ばれた１種又は２種以上の元素を含有する
ことを特徴とする請求項１に記載の追記型光記録媒体。
【請求項５】
前記基板の表面に、誘電体層を介して前記記録層と前記反射層の順に積層されるように前記積層フィルムが形成され、
前記基板の表面と逆側の底面に記録レーザ光を入射し、
前記基板が、ガラス、ポリカルボネート及びポリメチルメタクリレートからなるグループから選ばれたものよりなり、
前記誘電体層としては、硫化亜鉛―酸化ケイ素、酸化アルミニウム、酸化ジルコニウム、窒化チタン、炭化ケイ素から選ばれたものにより、５０ｎｍ〜３００ｎｍの厚さに形成され、
前記記録層としては、Ｇｅをメイン成分として８０原子％以上含有する材料により、    １０ｎｍ〜１００ｎｍの厚さに形成され、
前記反射層としては、Ａｇをメイン成分として含有する材料により、８０ｎｍ〜２００ｎｍの厚さに形成され、
且つ前記反射層は、前記反射層の反射率を高めるための第１のサブ成分を０.０１〜３.０原子％含有し、前記反射層の耐腐食性を高める第２のサブ成分を０.０１〜２.０原子％含有し、前記反射層の機械強度を高める第３のサブ成分を０.０１〜２.０原子％含有し、
前記第１のサブ成分として、Ｐｄ、Ｃｕ及びＰｔからなるグループから選ばれた１種又は２種以上の元素を含有し、
前記第２のサブ成分として、Ｓｃ、Ｂｅ、Ａｌ、Ｔｉ、Ｃｒ、Ｚｎ及びＮｉからなるグループから選ばれた１種又は２種以上の元素を含有し、
前記第３のサブ成分として、Ｂａ、Ｓｃ、Ｓｉ、Ｔｉ、Ｉｎ、Ｇｅ、Ｚｎ及びＢｉからなるグループから選ばれた１種又は２種以上の元素を含有する
ことを特徴とする請求項１に記載の追記型光記録媒体。
【請求項６】
前記反射層上にさらに、光硬化性樹脂により保護層を形成していることを特徴とする請求項５に記載の追記型光記録媒体。
【請求項７】
前記基板の表面に、前記反射層と前記記録層の順に積層されるように前記積層フィルムが形成され、
前記積層フィルムの表面に記録レーザ光を入射し、
前記基板が、ガラス、ポリカルボネート及びポリメチルメタクリレートからなるグループから選ばれたものよりなり、
前記記録層としては、Ｇｅをメイン成分として８０原子％以上含有する材料により、１０ｎｍ〜１００ｎｍの厚さに形成され、
前記反射層としては、Ａｇをメイン成分として含有する材料により、８０ｎｍ〜２００ｎｍの厚さに形成され、
且つ前記反射層には、前記反射層の反射率を高めるための第１のサブ成分を０.０１〜３.０原子％含有し、前記反射層の耐腐食性を高める第２のサブ成分を０.０１〜２.０原子％含有し、前記反射層の機械強度を高める第３のサブ成分を０.０１〜２.０原子％含有し、
前記第１のサブ成分として、Ｐｄ、Ｃｕ及びＰｔからなるグループから選ばれた１種又は２種以上の元素を含有し、
前記第２のサブ成分として、Ｓｃ、Ｂｅ、Ａｌ、Ｔｉ、Ｃｒ、Ｚｎ及びＮｉからなるグループから選ばれた１種又は２種以上の元素を含有し、
前記第３のサブ成分として、Ｂａ、Ｓｃ、Ｓｉ、Ｔｉ、Ｉｎ、Ｇｅ、Ｚｎ及びＢｉからなるグループから選ばれた１種又は２種以上の元素を含有する
ことを特徴とする請求項１に記載の追記型光記録媒体。
【請求項８】
前記積層フィルム上に、前記記録層の表面に誘電体層が形成され、
前記積層フィルムの表面に記録レーザ光を入射し、
前記誘電体層としては、硫化亜鉛―酸化ケイ素、酸化アルミニウム、酸化ジルコニウム、窒化チタン、炭化ケイ素から選ばれたものにより、５０ｎｍ〜３００ｎｍの厚さに形成されている
ことを特徴とする請求項７に記載の追記型光記録媒体。
【請求項９】
前記誘電体層上にさらに、光硬化性樹脂により保護層を形成していることを特徴とする請求項８に記載の追記型光記録媒体。
【発明の詳細な説明】
【技術分野】
【０００１】
本発明は、データの改ざんや書き換え防止用のデータを１度だけ書き込める追記型（Write Once Read Many）光記録媒体に関する。
【背景技術】
【０００２】
従来、追記型光記録媒体としては、図７に示されているような基板７１上に少なくとも誘電体層７２、記録層７３及び反射層７４を積層成膜し、記録層７３としては特定の有機染料を用いて成膜される光記録媒体７が知られている。当該記録層７３にレーザ光を照射し、有機色素の分解・変質により、屈折率などの光学定数の変化を生じさせることによって情報信号として記録できるが、有機染料は波長依存性が大きく、記録および再生に使用するレーザ光に応じて適切な有機染料を選ばなければならない問題がある。
【０００３】
上記問題を解決しようとして、記録層の材料としては、例えば酸化銀及び/又は窒化鉄（特許文献１）、酸化テルル及びパラジウムの混合物（特許文献２）、ニッケル酸化物（特許文献３）などの無機化合物を用いる技術がすでに提案されているが、無線周波数（ＲＦ）、反応性スパッタリング法などを用いなければならず、製造コストがかかる。
【０００４】
また、記録層をＳｂ・Ｉｎ・Ｓｎ（特許文献４）、Ｓｉ・Ａｌ（特許文献５）を用いて形成する技術も知られているが、ターゲット数を多く使用し、コストの節減につながらない。
【０００５】
また、記録層としては、レーザ光の照射による拡散・混合によって記録マークを形成するよう２つのサブ記録層により形成されている技術が提案されているが、製造工程数が多く、製造コストの高騰をきたす。
【特許文献１】米国特許第5252370号
【特許文献２】米国特許第4624914号
【特許文献３】台湾特許出願第92118928号
【特許文献４】米国特許第4960680号
【特許文献５】台湾特許出願第92114124号
【特許文献６】台湾特許出願第91121022号
【発明の開示】
【発明が解決しようとする課題】
【０００６】
本発明は、上記問題点を考慮してなされたものであり、記録再生波長に対して記録層との界面における反射係数を高め記録特性の向上を図る光記録媒体を提供することを目的とする。
【課題を解決するための手段】
【０００７】
上記目的を達成すべく本発明は、基板の表面に、少なくとも記録層と前記記録層に接続的に形成された反射層とからなる積層フィルムが形成され、前記記録層が、Ｇｅ、Ｓｂ及びＳｉからなるグループから選ばれた１種又は２種以上の元素よりなり、前記反射層が、再生光を反射させるための、Ａｌ、Ｃｕ、Ａｇ、Ａｕからなるグループから選ばれた１種又は２種以上の元素よりなることを特徴とする追記型光記録媒体を提供しようとする。
【０００８】
前記記録媒体では、好ましい１つの形態例としては、記録層の材料として、８０原子％以上のＳｂを主成分として含有し、前記反射層がＡｇを主成分として含有する。他の形態例としては、前記記録層は、８０原子％以上のＳｉを主成分として含有し、前記反射層がＡｌを主成分として含有する。
【０００９】
前記記録媒体では、好ましい１つの形態例としては、前記基板の表面に前記記録層と前記反射層の順に積層されるように前記積層フィルムが形成され、前記基板の表面と逆側の底面に記録レーザ光を入射し、前記基板が、ガラス、ポリカルボネート及びポリメチルメタクリレートからなるグループから選ばれたものよりなり、前記記録層としては、Ｇｅをメイン成分として８０原子％以上含有する材料により、１０ｎｍ〜１００ｎｍの厚さに形成され、前記反射層としては、Ａｇをメイン成分として含有し、且つ前記反射層の反射率を高めるための第１のサブ成分を０.０１〜３.０原子％含有し、前記反射層の耐腐食性を高める第２のサブ成分を０.０１〜２.０原子％含有し、前記反射層の機械強度を高める第３のサブ成分を０.０１〜２.０原子％含有し、前記第１のサブ成分は、Ｐｄ、Ｃｕ及びＰｔからなるグループから選ばれた１種又は２種以上の元素を含有し、前記第２のサブ成分は、Ｓｃ、Ｂｅ、Ａｌ、Ｔｉ、Ｃｒ、Ｚｎ及びＮｉからなるグループから選ばれた１種又は２種以上の元素を含有し、前記第３のサブ成分として、Ｂａ、Ｓｃ、Ｓｉ、Ｔｉ、Ｉｎ、Ｇｅ、Ｚｎ及びＢｉからなるグループから選ばれた１種又は２種以上の元素を含有する。
【００１０】
また、他の形態例としては、前記基板の表面に、誘電体層を介して前記記録層と前記反射層の順に積層されるように前記積層フィルムが形成され、前記基板の表面と逆側の底面に記録レーザ光を入射し、前記基板が、ガラス、ポリカルボネート及びポリメチルメタクリレートからなるグループから選ばれたものよりなり、前記誘電体層としては、硫化亜鉛―酸化ケイ素、酸化アルミニウム、酸化ジルコニウム、窒化チタン、炭化ケイ素から選ばれたものにより、５０ｎｍ〜３００ｎｍの厚さに形成され、前記記録層としては、Ｇｅをメイン成分として８０原子％以上含有する材料により、１０ｎｍ〜１００ｎｍの厚さに形成され、前記反射層としては、Ａｇをメイン成分として含有する材料により、８０ｎｍ〜２００ｎｍの厚さに形成され、且つ前記反射層は、前記反射層の反射率を高めるための第１のサブ成分を０.０１〜３.０原子％含有し、前記反射層の耐腐食性を高める第２のサブ成分を０.０１〜２.０原子％含有し、前記反射層の機械強度を高める第３のサブ成分を０.０１〜２.０原子％含有し、前記第１のサブ成分として、Ｐｄ、Ｃｕ及びＰｔからなるグループから選ばれた１種又は２種以上の元素を含有し、前記第２のサブ成分として、Ｓｃ、Ｂｅ、Ａｌ、Ｔｉ、Ｃｒ、Ｚｎ及びＮｉからなるグループから選ばれた１種又は２種以上の元素を含有し、前記第３のサブ成分として、Ｂａ、Ｓｃ、Ｓｉ、Ｔｉ、Ｉｎ、Ｇｅ、Ｚｎ及びＢｉからなるグループから選ばれた１種又は２種以上の元素を含有する。
【００１１】
前記記録媒体では、前記反射層上にさらに、光硬化性樹脂により保護層を形成することが好ましい。
【００１２】
前記記録媒体ではまた、好ましい１つの形態例としては、前記基板の表面に、前記反射層と前記記録層の順に積層されるように前記積層フィルムが形成され、前記積層フィルムの表面に記録レーザ光を入射し、前記基板が、ガラス、ポリカルボネート及びポリメチルメタクリレートからなるグループから選ばれたものよりなり、前記記録層としては、Ｇｅをメイン成分として８０原子％以上含有する材料により、１０ｎｍ〜１００ｎｍの厚さに形成され、前記反射層としては、Ａｇをメイン成分として含有する材料により、８０ｎｍ〜２００ｎｍの厚さに形成され、且つ前記反射層には、前記反射層の反射率を高めるための第１のサブ成分を０.０１〜３.０原子％含有し、前記反射層の耐腐食性を高める第２のサブ成分を０.０１〜２.０原子％含有し、前記反射層の機械強度を高める第３のサブ成分を０.０１〜２.０原子％含有し、前記第１のサブ成分として、Ｐｄ、Ｃｕ及びＰｔからなるグループから選ばれた１種又は２種以上の元素を含有し、前記第２のサブ成分として、Ｓｃ、Ｂｅ、Ａｌ、Ｔｉ、Ｃｒ、Ｚｎ及びＮｉからなるグループから選ばれた１種又は２種以上の元素を含有し、前記第３のサブ成分として、Ｂａ、Ｓｃ、Ｓｉ、Ｔｉ、Ｉｎ、Ｇｅ、Ｚｎ及びＢｉからなるグループから選ばれた１種又は２種以上の元素を含有する。
【００１３】
また、他の形態例としては、前記積層フィルム上に、前記記録層の表面に誘電体層が形成され、前記積層フィルムの表面に記録レーザ光を入射し、前記誘電体層としては、硫化亜鉛―酸化ケイ素、酸化アルミニウム、酸化ジルコニウム、窒化チタン、炭化ケイ素から選ばれたものにより、５０ｎｍ〜３００ｎｍの厚さに形成される。
【００１４】
前記記録媒体では、前記誘電体層上にさらに、光硬化性樹脂により保護層を形成することが好ましい。
【発明の効果】
【００１５】
本発明の記録媒体によれば、レーザ光の照射により積層フィルムにおける記録層と反射層との境界に一部の形成組成が変化し、反射率を高め、デジタル信号として記録マークを形成することができる。また、反射層としては記録層に合せて反射効率を上げる材料を用いるので、フィルムの積層数が少なくて済む。
【００１６】
本発明の記録媒体によれば、直流スパッタリング技術を使うことができる材料を用いるので、製造コストの低減につながり、製造効率の向上を実現することができる。
【発明を実施するための最良の形態】
【００１７】
本発明の実施の形態を図面に基づいて説明する。なお、実施形態の全図において、同一または対応する部分には同一の符号を付す。
【００１８】
図１は、本発明の一実施の形態である追記型光記録媒体の構造を概略示す縦断面図である。この実施の形態の追記型光記録媒体１は、基板１１上に、少なくとも、記録層１２１及び反射層１２２を含む積層フィルム１２が形成されている。
【００１９】
基板１１としては、例えば所定の記録再生用の光を透過する透明な物質としてガラスを使い、例えば射出成形により複数のグループを同時形成した適当なサイズを有するディスク状基体を用意することができる。基板１１としては、ガラスに限らず、ポリカルボネートまたはポリメチルメタクリレートを使って形成してもよい。
【００２０】
記録層１２１としては、例えばＧｅ、Ｓｂ及びＳｉからなるグループから選ばれた１種又は２種以上の元素よりなり、厚さが、好ましくは１０ｎｍ〜１００ｎｍとする。本例では、Ｇｅをメイン成分として９０原子％含有し、サブ成分としてＣｒを１０原子％含有する合金により厚さが３０ｎｍに形成している。なお、ブルーディスクの信号記録に対する制限として、メイン成分を８０原子％以上含有することが好ましい。
【００２１】
反射層１２２としては、レーザ光を効率よく反射するように、好ましくはメイン成分としてＡｌ、Ｃｕ、Ａｇ及びＡｕからなるグループから選ばれた１種又は２種以上の元素を、また反射層としての反射率を高めるように第１のサブ成分としてＰｄ、Ｃｕ及びＰｔからなるグループから選ばれた１種又は２種以上の元素を、反射層の耐腐食性を考慮するように第２のサブ成分としてＳｃ、Ｂｅ、Ａｌ、Ｔｉ、Ｃｒ、Ｚｎ及びＮｉからなるグループから選ばれた１種又は２種以上の元素を、さらに反射層としての機械強度を良好にするために第３のサブ成分としてＢａ、Ｓｃ、Ｓｉ、Ｔｉ、Ｉｎ、Ｇｅ、Ｚｎ及びＢｉからなるグループから選ばれた１種又は２種以上の元素を含有する合金を用いる。
【００２２】
なお、反射層の反射率を良好にするために、第１のサブ成分を０.０１原子％以上３.０原子％以下含有することが好ましく、３.０原子％以上であると、反射率はかえって下がることがある。反射層の耐腐食性を高めるように、第２のサブ成分を０.０１原子％以上２.０原子％以下含有することが好ましい。０.０１原子％以下であれば、耐腐食性は不足で、２.０原子％以上であれば、反射層の反射性の低下をきたす。反射層の機械強度を高めるために、第３のサブ成分を０.０１〜２.０原子％含有することが好ましい。これは、０.０１原子％以下の含有量であれば、反射層の機械強度は低く、２.０原子％以上であると、濃度が高くなり、析出物を生成するためである。
【００２３】
また、反射層としての厚さは、好ましくは８０ｎｍ〜２００ｎｍとする。一例としては、Ｐｔを１.２原子％、Ｃｕを０.３原子％、Ｓｃを０.１原子％、Ｎｉを０.２原子％添加した銀合金により厚さが２００ｎｍの反射層１２２を形成した。
【００２４】
この光記録媒体では、基板の底面側から記録用の光として所定波長領域例えば４０５ｎｍ以下のレーザー光をあてると、記録層と反射層との界面にて混ざり合って例えばＡｇ-Ｇｅ系固溶体を生成するなどの不可逆反応を起こし、反射率を大きく変化させ、情報信号の源となる記録保存用のマークを形成する。ここで、反応前後の反射率として４５％以上の差がある。
【００２５】
本発明例の光記録媒体によれば、記録層としてレーザ光のエネルギーを吸収する材料を用い、反射層は銀を主成分として高反射率の材料により形成されるので、記録層及び反射層の界面の一部だけにて不可逆反応を起こし、他部との反射性を大きく差をつくり、界面での反射率を大きく変化させることができる。
【００２６】
また、本発明例の光記録媒体によれば、直流スパッタリング技術を用いることができる材料を使用するので、従来技術において使用する無線周波数或いは反応性スパッタリング法と比べて、工程本数が少なく、製造コストの低減化を図ることができ、製造効率が向上することができる。また、反射層としては、記録層に合せて記録マークの形成のほか、効率よくレーザ光を反射する材料を用いるので、反射するための膜数が少なくて済み、製造コストを低減することができる。また、記録層としては、耐候性のよい無機材料を用いるので、大容量の記録媒体の作製を図ることができ、記録媒体の耐用性を高めることができる。
【００２７】
また、本発明の光記録媒体は他例としては、上記例と同様の追記型光記録媒体であるが、記録層を純Ｇｅ（Ｃｒ含有量＝０）とした。この光記録媒体によれば、記録層形成用のターゲット数を減らすことができ、生産ラインの本数を減らすと共に、記録層の反射層との反応に要するエネルギー量が低減し、反応時間を短縮し、記録レートの向上を図ることができる。
【００２８】
また、本発明の光記録媒体は他例としては、上記例と同様の追記型光記録媒体であるが、記録層をメイン成分としてＳｉにより、反射層をメイン成分としてＡｌを用いる。記録層及び反射層の界面の一部にてＳｉ-Ａｌの固溶体を形成するほか上記例と同様である。
【００２９】
また、本発明の光記録媒体は他例としては、上記例と同様の追記型光記録媒体であるが、記録層をメイン成分としてＳｂを、反射層をメイン成分としてＡｇを用いて形成したものである。記録層及び反射層の界面の一部にてＳｂ-Ａｇの固溶体を形成するほか上記例と同様である。
【００３０】
図２に示すように、この光記録媒体２では、基板２１上に、誘電体層２２３を介して記録層２２１と反射層２２２とを成膜するように積層フィルム２２が形成される。
【００３１】
誘電体層２２３としては、光の行進方向を変えることができる高屈折率を有する材料、例えば硫化亜鉛―二酸化ケイ素、酸化アルミニウム、酸化ジルコニウム、窒化チタン及び炭化ケイ素からなるグループから選ばれた化合物を用い厚さを５０ｎｍ〜３００ｎｍに形成することが好ましい。本例では、該誘電体層２２３としては、硫化亜鉛―二酸化ケイ素を用い、厚さを１５０ｎｍに形成する。なお、基板２１、記録層２２１、反射層２２２としては、上記例と同様であり、繰り返しの説明を省略する。
【００３２】
この例の光記録媒体２によれば、誘電体層２２３の形成により、反射層２２２でのレーザ光の反射性を高めることができる。
【００３３】
図３に示すように、反射層３２２上にさらに光硬化性樹脂を用いて保護層３２４が形成される。保護層３２４は、反射層３２２の耐擦傷性や耐腐食性を向上させるために設けられ、光記録媒体の耐用性を向上させる。
【００３４】
以上の例においては、基板（１１、２１、３１）の表面に記録層と反射層との順に積層しているが、反射層と記録層との順に形成してもよい。
【００３５】
図４に示すように、この光記録媒体４では、基板４１表面に少なくとも、反射層４２２及び記録層４２１を含む積層フィルム４２が形成されている。本例では、前記積層フィルムの表面に記録レーザ光を入射するほか、上記例と同様である。
【００３６】
本例においては、記録層４２１としては、Ｇｅをメイン成分として９５原子％含有し、サブ成分としてＣｒを５原子％含有する合金により厚さを３０ｎｍに形成している。一例としては、反射層４２２としては、Ｐｔを０.９原子％、Ｃｕを０.９原子％、Ａｕを１原子％添加した銀合金を用いて厚さを２００ｎｍに形成する。なお、基板４１、記録層４２１、反射層４２２としては、このほか上記例と同様であり、繰り返しの説明を省略する。
【００３７】
図５に示すように、この光記録媒体５では、基板５１上に、さらに誘電体層５２３を記録層５２１の上に成膜するように積層フィルム５２が形成される。本例では、該誘電体層５２３としては、硫化亜鉛―二酸化ケイ素を用い、厚さを１５０ｎｍに形成する。
【００３８】
図６に示すように、誘電体層６２３の上にさらに光硬化性樹脂を用いて保護層６２４が形成される。保護層６２４は、誘電体層６２３の耐擦傷性や耐腐食性を向上させるために設けられ、光記録媒体６の耐用性を向上させる。
【００３９】
以上により、記録層は本発明で限定する導電性無機材料を用いて積層し、反射層を銀を主成分とする材料により形成するので、記録層及び反射層の間の界面にての反射率を大きく変化させることができると共に、直流スパッタリング技術を用いることができ、光記録媒体の使用寿命を延ばし、有機染料よりも良い耐用性を有し、保存信頼性を高めると共に、製造コストは低減でき、製造効率が向上できる。
【産業上の利用可能性】
【００４０】
本発明の追記型光記録媒体は、大容量化且つ安価に提供する光記録媒体に有用である。
【図面の簡単な説明】
【００４１】
【図１】本発明の光記録媒体の一実施例を概略示す縦断面図である。
【図２】本発明の光記録媒体の他の実施例を概略示す縦断面図である。
【図３】本発明の光記録媒体の他の実施例を概略示す縦断面図である。
【図４】本発明の光記録媒体の他の実施例を概略示す縦断面図である。
【図５】本発明の光記録媒体の他の実施例を概略示す縦断面図である。
【図６】本発明の光記録媒体の他の実施例を概略示す縦断面図である。
【図７】従来の光記録媒体の概略を示す縦断面図である。
【符号の説明】
【００４２】
１〜６…光記録媒体
１１〜６１…基板
１２〜６２…積層フィルム
１２１〜６２１…記録層
１２２〜６２２…反射層
２２３、３２３、５２３、６２３…誘電体層
３２４、６２４…保護層
【図１】
2008165952.tif 000003
【図２】
2008165952.tif 000004
【図３】
2008165952.tif 000005
【図４】
2008165952.tif 000006
【図５】
2008165952.tif 000007
【図６】
2008165952.tif 000008
【図７】
2008165952.tif 000009